(57)【特許請求の範囲】
【請求項１】
液晶分割配向用突起を設けた液晶表示装置用カラーフィルタにおいて、該液晶分割配向用突起がアルカリ可溶性樹脂、光重合開始剤、光重合性モノマーを主成分とするネガ型レジストを用いて形成された単一樹脂層であって、
前記光重合開始剤にはチオキサンソン系光重合開始剤とα−アミノケトン系光重合開始剤を併用し、前記液晶分割配向用突起の縦断面形状がアーチ状で、かつその横断面形状が線、円、楕円、多角形、又は角丸の多角形であることを特徴とする液晶分割配向用突起を設けたカラーフィルタ。
【請求項２】
前記液晶表示用突起のアーチ状の縦断面形状と透明電極面とが接触する角度が５°〜６０°であることを特徴とする請求項１記載の液晶分割配向用突起を設けたカラーフィルタ。
【請求項３】
前記液晶分割配向用突起の高さが０．３μｍ〜５．０μｍであることを特徴とする請求項１、又は請求項２記載の液晶分割配向用突起を設けたカラーフィルタ。
【請求項４】
前記液晶分割配向用突起の可視光領域の透過率が７０％以上であることを特徴とする請求項１、請求項２、又は請求項３記載の液晶分割配向用突起を設けたカラーフィルタ。
【請求項５】
前記チオキサンソン系光重合開始剤の添加量が前記α−アミノケトン系光重合開始剤１００重量％に対し、５〜１００重量％であることを特徴とする請求項１乃至４のいずれか記載の液晶分割配向用突起を設けたカラーフィルタ。
【請求項６】
前記チオキサンソン系光重合開始剤は、２−クロルチオキサンソン、２−メチルチオサンソン、２、４−ジメチルチオキサンソン、イソプロピルチオキサンソン、２，４−ジクロロチオキサンソン、２，４−ジエチルチオキサンソン、又は２，４−ジプロピルチオキサンソンであることを特徴とする請求項１乃至５のいずれか記載の液晶分割配向用突起を設けたカラーフィルタ。
【請求項７】
請求項１乃至請求項６記載の液晶分割配向用突起を設けたカラーフィルタを用いたことを特徴とする液晶表示装置。
【請求項８】
透明基板上に格子状の遮光膜ブラックマトリクスを形成し、該格子状の遮光膜ブラックマトリクスの開口部を埋めるように各色のカラーフィルタ画素を形成し、前記遮光膜ブラックマトリクス及び前記カラーフィルタ画素上に透明電極を形成し、該透明電極上にアーチ状の液晶表示用突起を形成するカラーフィルタの製造方法であって、
前記液晶分割配向用突起がアルカリ可溶性樹脂、光重合開始剤、光重合性モノマーを主成分とするネガ型レジストを用いて形成された単一樹脂層であって、前記光重合開始剤にはチオキサンソン系光重合開始剤とα−アミノケトン系光重合開始剤を併用することにより前記アーチ状の縦断面形状と透明電極面とが接触する角度θを制御し、かつ前記液晶分割配向用突起の横断面形状が線、円、楕円、多角形、又は角丸の多角形であることを特徴とする液晶分割配向用突起を設けたカラーフィルタの製造方法。
【請求項９】
前記液晶表示用突起のアーチ状の縦断面形状と透明電極面とが接触する角度が５°〜６０°であることを特徴とする請求項８記載の液晶分割配向用突起を設けたカラーフィルタの製造方法。
【請求項１０】
前記液晶表示用突起が、感光性樹脂組成物をスピンコートし、コート面側から露光し、炭酸水素ナトリウム水溶液で現像し、ベイクすることにより形成されることを特徴とする請求項８又は請求項９記載の液晶分割配向用突起を設けたカラーフィルタの製造方法。
【請求項１１】
前記露光における露光量が３０〜１５０ｍＪ／ｃｍ２であることを特徴とする請求項１０に記載の液晶分割配向用突起を設けたカラーフィルタの製造方法。
【請求項１２】
前記チオキサンソン系光重合開始剤の添加量が前記α−アミノケトン系光重合開始剤１００重量％に対し、５〜１００重量％であることを特徴とする請求項１１記載の液晶分割配向用突起を設けたカラーフィルタの製造方法。
【発明の詳細な説明】
【０００１】
【発明の属する技術分野】
本発明は、液晶表示装置に関するものであり、特に、液晶分割配向用突起を設けたカラーフィルタ、及びそれを用いた液晶表示装置に関する。
【０００２】
【従来の技術】
一般に、液晶表示装置は２枚の基板の間に液晶を注入し、これに与える電場の強さを調節して光の透過量を調整する構造になっている。
液晶表示装置は、例えば、内側面に透明電極が形成されている１対の透明基板と、この間の液晶と、それぞれの透明基板の外側に設けられた、光を偏光させる２枚の偏光板とから構成される。電場を印加しない状態では液晶分子が２枚の基板に対して垂直に配向されもの、平行に配向されたものなど、様々なモードの液晶表示装置がある。
【０００３】
近年では、この様々なモードの液晶表示装置において、液晶表示装置の視野角を改善するために、例えば、透明電極上に突起を形成し、この突起のスロープを利用して液晶を局所的に傾け、一画素内で液晶を多方向に分割配向させるものがある。
透明電極上の突起はアーチ状が好ましく、通常ポジ型レジストにて縦断面形状が矩形のパターンを形成し、熱溶融にてリフローさせてアーチ形状を得ている。
【０００４】
しかし、熱溶融させる方式であるために、パターンの線幅や熱溶融の温度によって、得られるアーチ形状の高さや、基板と接触する角度が異ったものとなり、液晶の配向ムラ、さらには表示ムラが発生する問題を有する。
また、上記ポジ型レジストを用い熱リフローによってパターンを形成した場合、材料のもつ性向から熱溶融時に着色するので、特に平行配向ネマチック方式の液晶表示装置においては、電圧が印加されていない時に光が透過し液晶表示装置の透過率を低下させるという問題点を有する。
【０００５】
【発明が解決しようとする課題】
本発明は、このような問題点を解決する為のものであって、様々な液晶表示装置の視野角を広げるために用いるアーチ状の突起の高さや、基板と接触する角度を安定して形成し、液晶に配向ムラ発生させない、また、突起を着色することなく透過率に優れた液晶分割配向用突起を設けたカラーフィルタを提供することを課題とするものである。
また、上記液晶分割配向用突起を設けたカラーフィルタをを用いた液晶表示装置を提供することを課題とする。
【０００６】
【課題を解決するための手段】
本発明は、液晶分割配向用突起を設けた液晶表示装置用カラーフィルタにおいて、該液晶分割配向用突起がアルカリ可溶性樹脂、光重合開始剤、光重合性モノマーを主成分とするネガ型レジストを用いて形成された単一樹脂層であって、前記液晶分割配向用突起の縦断面形状がアーチ状で、かつその横断面形状が線、円、楕円、多角形、又は角丸の多角形であることを特徴とする液晶分割配向用突起を設けたカラーフィルタである。
【０００７】
また、本発明は、上記発明による液晶分割配向用突起を設けたカラーフィルタにおいて、前記液晶表示用突起のアーチ状の縦断面形状と透明電極面とが接触する角度が５°〜６０°であることを特徴とする請求項１記載の液晶分割配向用突起を設けたカラーフィルタである。
【０００８】
また、本発明は、上記発明による液晶分割配向用突起を設けたカラーフィルタにおいて、前記液晶分割配向用突起の高さが０．３μｍ〜５．０μｍであることを特徴とする液晶分割配向用突起を設けたカラーフィルタである。
【０００９】
また、本発明は、上記発明による液晶分割配向用突起を設けたカラーフィルタにおいて、前記液晶分割配向用突起の可視光領域の透過率が７０％以上であることを特徴とする液晶分割配向用突起を設けたカラーフィルタである。
【００１０】
また、本発明は、上記発明による液晶分割配向用突起を設けたカラーフィルタにおいて、前記光重合開始剤にはチオキサンソン系光重合開始剤とα−アミノケトン系光重合開始剤を併用したことを特徴とする液晶分割配向用突起を設けたカラーフィルタである。またさらには前記チオキサンソン系光重合開始剤の添加量が前記α−アミノケトン系光重合開始剤１００重量％に対し、５〜１００重量％であることを特徴とする液晶分割配向用突起を設けたカラーフィルタである。
また、本発明は、上記発明による液晶分割配向用突起を設けたカラーフィルタを用いたことを特徴とする液晶表示装置である。
また、本発明は、透明基板上に格子状の遮光膜ブラックマトリクスを形成し、該格子状の遮光膜ブラックマトリクスの開口部を埋めるように各色のカラーフィルタ画素を形成し、前記遮光膜ブラックマトリクス及び前記カラーフィルタ画素上に透明電極を形成し、該透明電極上にアーチ状の液晶表示用突起を形成するカラーフィルタの製造方法であって、前記液晶分割配向用突起がアルカリ可溶性樹脂、光重合開始剤、光重合性モノマーを主成分とするネガ型レジストを用いて形成された単一樹脂層であって、その横断面形状が線、円、楕円、多角形、又は角丸の多角形であることを特徴とする液晶分割配向用突起を設けたカラーフィルタの製造方法である。
また本発明は、上記発明による液晶分割配向用突起を設けたカラーフィルタの製造方法において、前記液晶表示用突起のアーチ状の縦断面形状と透明電極面とが接触する角度が５°〜６０°であることを特徴とする液晶分割配向用突起を設けたカラーフィルタの製造方法である。
また本発明は、上記発明による液晶分割配向用突起を設けたカラーフィルタの製造方法において、前記液晶表示用突起が、感光性樹脂組成物をスピンコートし、コート面側から露光し、炭酸水素ナトリウム水溶液で現像し、ベイクすることにより形成されることを特徴とする液晶分割配向用突起を設けたカラーフィルタの製造方法である。またさらには前記露光における露光量が３０〜１５０ｍＪ／ｃｍ２であることを特徴とする液晶分割配向用突起を設けたカラーフィルタの製造方法である。
また本発明は、上記発明による液晶分割配向用突起を設けたカラーフィルタの製造方法において、前記光重合開始剤にはチオキサンソン系光重合開始剤とα−アミノケトン系光重合開始剤を併用することによりアーチ状の縦断面形状と透明電極面とが接触する角度θを制御することを特徴とする液晶分割配向用突起を設けたカラーフィルタの製造方法である。またさらには前記チオキサンソン系光重合開始剤の添加量が前記α−アミノケトン系光重合開始剤１００重量％に対し、５〜１００重量％であることを特徴とする液晶分割配向用突起を設けたカラーフィルタの製造方法である。
【００１１】
【発明の実施の形態】
以下に、本発明による液晶分割配向用突起を設けたカラーフィルタを、その実施形態を基に説明する。
図１は、本発明による液晶分割配向用突起を設けたカラーフィルタの一実施例を示す断面図である。図１に示す液晶分割配向用突起を設けたカラーフィルタの作製は以下のようにして行われる。
【００１２】
図１に示すように、先ず、透明基板（１）上に格子状の遮光膜ブラックマトリクス（２）を形成し、その格子間開口部を埋めるように赤（Ｒ）、緑（Ｇ）、青（Ｂ）の各色のカラーフィルタ画素（３）を形成する。
次に、遮光ブラックマトリクス（２）及びカラーフィルタ画素（３）上に透明電極（４）をベタ状に形成し、続いて、透明電極（４）上に本発明におけるアーチ状の液晶分割配向用突起（５）を形成しカラーフィルタとするものである。
【００１３】
図３は、液晶分割配向用突起を設けたカラーフィルタの他の例であり、液晶分割配向用突起（５）を形成した後、透明電極（４）及び液晶分割配向用突起（５）上にポリイミド配向膜（６）を形成したものである。
図２は、図１に示す液晶分割配向用突起（５）を拡大した説明図である。図２に示すように、液晶分割配向用突起（５）は、その縦断面形状がアーチ状でその上面は丸み（７）を持つことが好ましい。
【００１４】
本発明においては、液晶分割配向用突起の縦断面形状がアーチ状であることを特徴とするものであるが、その横断面形状は線、円、楕円、多角形、又は角丸の多角形であることが好ましい。
また、本発明においては、液晶分割配向用突起が単一樹脂層であることを特徴とするものであり、多層樹脂層ではなく単一樹脂層であることにより均一な高さと均一なアーチ状の突起が得られ、液晶の分割配向を安定で均一なものにすることができる。
【００１５】
また、本発明においては、図２に示すように、縦断面形状がアーチ状の液晶分割配向用突起（５）と透明電極（４）面とが接触する角度をθとすると、その角度θは、５°＜θ＜６０°である。
なお、後記のように、本発明では角度θを制御する工夫が開示される。
【００１６】
カラーフィルタに形成する、単一樹脂層で構成される液晶分割配向用突起（５）に所望の形状や透過率をもたらす確かな方法は、アルカリ可溶性樹脂、光重合開始剤、光重合性モノマーを主成分とする感光性樹脂組成物を用いることである。以下、この感光性組成物について述べる。
【００１７】
本発明におけるアルカリ可溶性樹脂とは、パターン露光後の現像において非露光部がアルカリ性現像液により溶解除去できる樹脂を言い、具体的には、（メタ）アクリル酸を含む（メタ）アクリル系樹脂、カルド樹脂、マレイン酸系樹脂、ロジン系樹脂などがあげられる。本発明の場合、とりわけ（メタ）アクリル系樹脂が適している。
【００１８】
また、重合性モノマーとは、露光することで重合するモノマーであって、具体的には多官能アクリレートの一群、すなわちペンタエリスリトールトリ（メタ）アクリレート、ペンタエリスリトールヘキサ（メタ）アクリレート、トリメチロールプロパントリ（メタ）アクリレート、エチレンオキサイド変性トリメチロールプロパントリ（メタ）アクリレート、プロピレンオキサイド変性トリメチロールプロパントリ（メタ）アクリレート、ジペンタエリスリトールヘキサ（メタ）アクリレート、トリシクロデカニル（メタ）アクリレート、ジペンタエリスリトールヘキサ（メタ）アクリレートのカプロラクトン付加物のヘキサ（メタ）アクリレート、メラミン（メタ）アクリレートなどがあげられる。
【００１９】
また、光重合開始剤としては、２−メチル−１［４−（メチルチオ）フェニル］２−モルフオリノプロパン−１−オン（イルガキュア９０７：チバスペシャリティーケミカルズ社製：商品名）、２−ベンジル−２−ジメチルアミノ−１−（４−モルフオリノフェニル）−ブタノン−１（イルガキュア３６９：チバスペシャリティーケミカルズ社製：商品名）、ビス（η５−２，４−シクロペンタジエン−１−イル）−ビス（２，６−ジフルオロ−３−（１Ｈ−ピロール−１−イル）−フェニル）チタニウム（イルガキュア７８４：チバスペシャリティーケミカルズ社製：商品名）、ビス（２，４，６−トリメチルベンゾイル）−フェニルフォスフィンオキサイド（イルガキュア８１９：チバスペシャリティーケミカルズ社製：商品名）、１−ヒドロキシ−シクロヘキシル−フェニル−ケトン（イルガキュア１８４：チバスペシャリティーケミカルズ社製：商品名）、２，４，６−トリメチルベンゾイルジフェニルフォスフィンオキサイド（ＴＰＯ：ＢＡＳＦ社製：商品名）等があげられる。この中でも特にイルガキュア３６９とイルガキュア７８４が好ましい。
【００２０】
また、本発明においてはα−アミノケトン系光重合開始剤である上記イルガキュア９０７とイルガキュア３６９とチオキサンソン系光重合開始剤を併用することが推奨される。チオキサンソン系光重合開始剤としては、２−クロルチオキサンソン、２−メチルチオキサンソン、２、４−ジメチルチオキサンソン、イソプロピルチオキサンソン、２，４−ジクロロチオキサンソン、２，４−ジエチルチオキサンソン、２，４−ジプロピルチオキサンソン等があげられる。
【００２１】
これらのチオキサンソン系光重合開始剤をα−アミノケトン系光重合開始剤と併用することにより、図２の液晶分割配向用突起のアーチ状や、アーチ状の縦断面形状と透明電極（４）面とが接触する角度θを制御することが可能となる。
チオキサンソンの添加量が前記α−アミノケトン系光重合開始剤１００重量％に対し、５〜１００重量％が適当である。チオキサンソン系光重合開始剤を添加するほど、図２のアーチ状の縦断面形状と透明電極（４）面と接触する角度θ小さくなる。その値は、上記添加量では、５°＜θ＜６０°の範囲に対応し、そしてこの範囲で制御できることが実用的である。
透明電極面と接触する角度θは、５°＜θ＜６０°の範囲であると液晶配向のチルト方向を制御するのに適したものとなる。また、液晶分割配向用突起は画素上に存在するため、その透過率は高い方が好ましい。
【００２２】
【実施例】
＜実施例１＞
（各色感光性樹脂組成物の調製）
２−エチルヘキシルアクリレート４０ｇ、メチルメタアクリレート４０ｇ、メタクリル酸２０ｇ、シクロヘキサノン３００ｇ、２，２−アゾビスイソブチロニトリル０．５ｇを窒素気流中で撹拌しながら８０℃で５時間加熱反応させ粘調な液体を得た。
この液体１００ｇに対して、青色色材（ＢＡＳＦ社製、フタロシアニンブルー）２５ｇ、分散剤（ゼネカ（株）製：商品名「ソルスパース２４０００」）５ｇ、シクロヘキサノン１００ｇ、ジペンタエリスリトールヘキサアクリレート２０ｇ、ビス（ジメチルアミノ）ベンゾフェノン３ｇ、ビイミダゾール誘導体（保土谷化学（株）製：商品名「Ｂ−ＣＩＭ」）５ｇを加え、青色感光性樹脂組成物を得た。
また、青色色材のフタロシアニンブルーに代えて、赤色色材（チバスペシャリティーケミカルズ社製、アントラキノンレッド）を用いて赤色感光性樹脂組成物を得、さらに緑色色材（ヘキスト社製、フタロシアニングリーン）を用いて緑色感光性樹脂組成物を得た。
【００２３】
（液晶分割配向用突起を形成する感光性樹脂組成物の調製）
アルカリ可溶性樹脂として、アクリレート樹脂（ダイセル化学工業（株）社製：商品名「サイクロマーＰ−ＡＣＡ２００Ｍ」）、光重合性モノマーとしてジペンタエリスリトールヘキサアクリレート（東亜合成（株）社製：商品名：Ｍ４００）、光重合開始剤として、イルガキュア３６９（チバスペシャリティーケミカルズ社製）もしくはイルガキュア７８４（チバスペシャリティーケミカルズ社製）、及びＤＥＸＮ（ジエチルチオキサン（日本化薬（株）社製）、希釈溶剤としてプロピレングリコールモノメチルエーテルアセテート（ＰＧＭＡｃ）を用い、攪拌溶解させることで表１に示す組成１、組成２、組成３の配合比にて液晶分割配向用突起を形成する感光性樹脂組成物を３種調製した。
【００２４】
【表１】
0004096616.tif 000002
【００２５】
（カラーフィルタの作製）
まず、樹脂ブラックマトリクス基板上に上記青色感光性樹脂組成物をスピンコーターで乾燥膜厚１．５μｍになるように全面塗布し、８０℃でプレベイクを行い、ニコン社製アライナーにより超高圧水銀灯で露光量１００ｍＪ／ｃｍ2 になるように露光した。
露光後、０．５ｗｔ％の水酸化ナトリウム水溶液により現像し、青色画素を形成し、２３０℃、１時間の加熱定着を行った。さらに同様にして赤色画素、緑色画素を形成し、青、赤、緑の各着色画素を形成した。
得られた青、赤、緑の各着色画素が形成された基板上に、スパッタリング法にてＩＴＯ膜を形成し、カラーフィルタを得た。ＩＴＯ膜は１５０ｎｍであり、表面抵抗は２０Ω／ｃｍ2 であった。
【００２６】
（液晶分割配向用突起の形成）
こうして得られたカラーフィルタのＩＴＯ面に、上記液晶分割配向用突起を形成する感光性樹脂組成物を６００〜１０００ｒｐｍでスピンコートし２．０μｍの膜厚を得た。その後、７０℃、１５分のプレベイクを行った。
得られた基板に１０μｍ、２０μｍのストライプパターンマスクを介し、精度良くアライメントを行い、コート面側から露光（３０〜１５０ｍＪ／ｃｍ2 ）し、２．５ｗｔ％の炭酸ナトリウム水溶液で現像し、現像後良く水洗した。水洗乾燥後、２３０℃、３０分のベイクを行い、カラーフィルタの１画素の長辺を２分する位置に液晶分割配向用突起を形成した。
【００２７】
組成１、組成２、組成３共に形成した液晶分割配向用突起はアーチ形状であった。また、その接触する角度は線幅に依存せず、組成１が１０°、組成２が１００、組成３が４５°であった。また、これら全ての組成において、可視光領域での透過率が７０％以上であった。
【００２８】
（液晶表示装置の作製）
組成１、組成２、組成３の感光性樹脂組成物を用いて液晶分割配向用突起を形成した３種のカラーフィルタ上に垂直配向膜を設けた。同様にして、対向する薄膜トランジスタ基板にも垂直配向膜を設けた。対向する薄膜トランジスタ基板にも１画素の長辺を２分する位置に、カラーフィルタ上の１０μｍ、２０μｍのストライプ突起と同様のものを作製した。この２枚の基板のストライプ突起が１画素毎に交互に配置されるように、エポキシ接着剤をシール剤として用い張り合わせた後に、シール部に設けられた注入口から液晶を注入した。液晶注入後、注入口を封止し、偏光板を両基板の外側に張り合わせて３種の液晶表示装置を作製した。
また、同様に、液晶配向用突起を形成した３種のカラーフィルタ上、及び、液晶分割配向用突起を形成した対向する薄膜トランジスタ基板に平行配向膜を設けた液晶表示装置も作製した。
【００２９】
得られた液晶分割配向用突起は、全ての組成において、膜厚の面内均一性、及び接触する角度の均一性に優れ、これらが設けられた液晶表示装置の分割配向性は良好であった。また、その表示品質は、ストライプの線幅に依存せず、表示ムラが無く一様に良好であった。特に、平行配向膜を用いた液晶表示装置においては白色表示した際の明るさ（表示明度）が良好であった。
【００３０】
＜比較例１＞
（液晶分割配向用突起の形成）
実施例１記載のカラーフィルタのＩＴＯ面上にポジ型レジストとしてＡＺ３５０ＭＥ（クラリアント社製：商品名）を用い、７５０ｒｐｍでスピンコートし２．０μｍの膜厚を得た。その後９０℃、２分のプレベイクを行った。得られた基板に１０μｍ、２０μｍのストライプパターンマスクを介し、精度良くアライメントを行い、コート面側から露光（１００ｍＪ／ｃｍ2 ）し、２．５ｗｔ％の炭酸ナトリウム水溶液で現像し、現像後良く水洗した。水洗乾燥後、２１０℃、３０分のベイクを行い、カラーフィルタの１画素の長辺を2分する位置に液晶分割配向用突起を形成した。
【００３１】
（液晶表示装置の作製）
実施例１と同様に、ポジ型レジストにて液晶分割配向用突起を形成したカラーフィルタ上に垂直配向膜を設けた。同様にして、対向する薄膜トランジスタ基板にも垂直配向膜を設けた。対向する薄膜トランジスタ基板にも１画素の長辺を２分する位置に、カラーフィルタ上の１０μｍ、２０μｍのストライプ突起と同様のものを作製した。この２枚の基板のストライプ突起が１画素毎に交互に配置されるように、エポキシ接着剤をシール剤として用い張り合わせた後に、シール部に設けられた注入口から液晶を注入した。液晶注入後、注入口を封止し、偏光板を両基板の外側に張り合わせて３種の液晶表示装置を作製した。
また、同様に、ポジ型レジストにて液晶分割配向用突起が設けられたカラーフィルタ上及び、液晶配向用突起が設けられた垂直配向膜を設けた対向する薄膜トランジスタ基板に、平行配向膜を設けた液晶表示装置も作製した。
【００３２】
得られた液晶分割配向用突起は、膜厚の面内均一性、及び接触する角度の均一性が悪く、これが設けられた液晶表示装置は分割配向性は示したものの、その表示品質はストライプの線幅に依存した。また、表示面内において表示ムラが発生した。
平行配向膜を用いた液晶表示装置において、白色表示した際の明るさ（表示明度）は実施例１に比べ暗かった。表２に実施例１及び比較例１における液晶分割配向用突起の形状およびパネル特性を示す。
【００３３】
【表２】
0004096616.tif 000003
【００３４】
【発明の効果】
本発明は、液晶分割配向用突起がアルカリ可溶性樹脂、光重合開始剤、光重合性モノマーを主成分とするネガ型レジストを用いて形成された単一樹脂層であるので、様々な液晶表示装置の視野角を広げるために用いる突起のアーチ形状の高さや、基板と接触する角度を安定して形成し、液晶に配向ムラ発生させない、また、突起を着色することなく透過率に優れた液晶分割配向用突起を設けたカラーフィルタとなる。また、α−アミノケトン系光重合開始剤とチオキサンソン系光重合開始剤を併用することにより、アーチ状やアーチ状の縦断面形状と基板面とが接触する角度を５°＜θ＜６０°の範囲で制御することが可能となる。
【００３５】
また、本発明は、上記液晶分割配向用突起を設けたカラーフィルタを用いた液晶表示装置であるので、配向ムラなく表示品質の良好な、また、特に、平行配向膜を用いた液晶表示装置においては白色表示した際の明るさ（表示明度）が良好液晶表示装置となる。
【図面の簡単な説明】
【図１】本発明による液晶分割配向用突起を設けたカラーフィルタの一実施例を示す断面図である。
【図２】図１に示す液晶分割配向用突起を拡大した説明図である。
【図３】本発明による液晶分割配向用突起を設けたカラーフィルタの他の例を示す断面図である。
【符号の説明】
１…透明基板
２…遮光膜ブラックマトリクス
３…カラーフィルタ画素
４…透明電極
５…液晶分割配向用突起
６…ポリイミド配向膜
７…アーチ状の上面の丸み
【図１】
0004096616.tif 000004
【図２】
0004096616.tif 000005
【図３】
0004096616.tif 000006